( a ) 단계 에서 얻 어 진 다공질 TiO 2 - SiO 2 유리체 를 수증기 함유 분위기 에서 치밀 화 온도 까지 승 온 시켜 OH 함유 TiO 2 - SiO 2 치밀 체 를 얻 는다 . 치밀 화 온도 는 통상 1 , 250 내지 1 , 550 ℃ 이 며 , 특히 바람직 하 게 는 1 , 300 내지 1 , 500 ℃ 이 다 . OH 의 함유량 이 600 ppm 이상 인 경우 에 는 유리 의 점성 이 낮 아 지 고 , 치밀 화 온도 가 낮 아 진다 . 따라서 , 온도 는 바람직 하 게 는 1 , 250 내지 1 , 450 ℃ 이 고 , 특히 바람직 하 게 는 1 , 300 내지 1 , 400 ℃ 이 다 . 수증기 함유 분위기 로서 는 수증기 분압 ( PH 2 O ) 이 10 , 000 내지 200 , 000 Pa 가 되 는 불활성 가스 분위기 가 바람직 하 다 . 불활성 가스 로서 는 헬륨 이 바람직 하 다 . 이러 한 분위기 하 에서 , 약 10 , 000 내지 200 , 000 Pa 의 압력 으로 처리 하 는 것 이 바람직 하 다 .